(57)【特許請求の範囲】
【請求項１】
ガラス繊維強化樹脂組成物の全量に対し１０〜９０質量％の範囲のガラス繊維と、９０〜１０質量％の範囲の樹脂とを含有するガラス繊維強化樹脂組成物であって、
該ガラス繊維は、ガラス繊維全量に対し５７．０〜６０．０質量％の範囲のＳｉＯ２と、１７．５〜２０．０質量％の範囲のＡｌ２Ｏ３と、８．５〜１２．０質量％の範囲のＭｇＯと、１０．０〜１３．０質量％の範囲のＣａＯと、０．５〜１．５質量％の範囲のＢ２Ｏ３とを含み、かつ、ＳｉＯ２、Ａｌ２Ｏ３、ＭｇＯ及びＣａＯの合計量が９８．０質量％以上であり、Ａｌ２Ｏ３の含有率（質量％）に対するＢ２Ｏ３の含有率（質量％）とＣａＯの含有率（質量％）との積の比（（Ｂ２Ｏ３（質量％）×ＣａＯ（質量％））／Ａｌ２Ｏ３（質量％））が０．２５〜０．７５の範囲である組成を備えることを特徴とするガラス繊維強化樹脂組成物。
【請求項２】
請求項１記載のガラス繊維強化樹脂組成物において、前記ガラス繊維は、断面形状の短径に対する長径の比（長径／短径）が２．０〜１０．０の範囲にあり、断面積を真円に換算したときの繊維径が３．０〜３５．０μｍの範囲にある扁平断面を備えることを特徴とするガラス繊維強化樹脂組成物。
【請求項３】
請求項１又は請求項２記載のガラス繊維強化樹脂組成物において、前記ガラス繊維は、ウレタン樹脂、エポキシ樹脂、又は、これらの樹脂の混合物により被覆されていることを特徴とするガラス繊維強化樹脂組成物。
【請求項４】
請求項１〜３のいずれか１項記載のガラス繊維強化樹脂組成物からなることを特徴とする成形品。
【発明の詳細な説明】
【技術分野】
【０００１】
本発明は、ガラス繊維強化樹脂組成物、及び、ガラス繊維強化樹脂組成物からなる成形品に関する。
【背景技術】
【０００２】
従来、ガラス繊維は、樹脂組成物の強度を向上させるために種々の用途で広く用いられている。ガラス繊維としては、Ｅガラス組成（ガラス繊維の全量に対し５２．０〜５６．０質量％の範囲のＳｉＯ２と、１２．０〜１６．０質量％の範囲のＡｌ２Ｏ３と、合計で２０．０〜２５．０質量％の範囲のＭｇＯ及びＣａＯと、５．０〜１０．０質量％の範囲とＢ２Ｏ３とを含む組成）を備えるガラス繊維（Ｅガラス繊維）が最も汎用的に用いられている。また、樹脂組成物及びその成形品に極めて高い強度を付与できるガラス繊維として、Ｓガラス組成（ガラス繊維の全量に対し６４．０〜６６．０質量％の範囲のＳｉＯ２と、２４．０〜２６．０質量％の範囲のＡｌ２Ｏ３と、９．０〜１１．０質量％の範囲のＭｇＯとを含む組成）を備えるガラス繊維（Ｓガラス繊維）が知られている。ここで、Ｓガラス組成は、１０００ポイズ温度（ガラス組成物の溶融物の粘度が１０００ポイズ（１００Ｐａ・ｓ）となる温度）及び液相温度（ガラス組成物の溶融物の温度を低下させたときに最初に結晶の析出が生じる温度）が高く、かつ、これら２つの温度の差で表現される作業温度範囲（ガラス繊維の製造の適した温度範囲）が狭く、Ｓガラス組成の製造は必ずしも容易ではないという問題点が知られた。
【０００３】
近年、Ｅガラス繊維よりも高い強度を樹脂組成物に付与することができ、かつ、Ｓガラス繊維よりも製造性に優れたガラス繊維が求められており、本出願人は、ガラス繊維全量に対し、５７．０〜６３．０質量％の範囲のＳｉＯ２と、１９．０〜２３．０質量％の範囲のＡｌ２Ｏ３と、１０．０〜１５．０質量％の範囲のＭｇＯと、４．０〜１１．０質量％の範囲のＣａＯとを含み、かつ、ＳｉＯ２、Ａｌ２Ｏ３、ＭｇＯ及びＣａＯの合計含有量が９９.５質量％以上である組成を備えるガラス繊維を提案している（特許文献１参照）。
【０００４】
特許文献１記載のガラス繊維を用いることで、Ｅガラス繊維を用いるよりも、樹脂組成物及びその成形品に高い引張強度、高い曲げ強度及び高い曲げ弾性率を付与することができる。
【先行技術文献】
【特許文献】
【０００５】
【特許文献１】国際公開第２０１１／１５５３６２号
【発明の概要】
【発明が解決しようとする課題】
【０００６】
ガラス繊維強化樹脂組成物からなる成形品は、スマートフォンやノートパソコン等の電子機器の筐体に用いられることが増えている。前記スマートフォンやノートパソコン等は、持ち運ばれる機会が多く、それゆえ落下等の衝撃にさらされる機会も多いことから、ガラス繊維強化樹脂組成物からなる成形品には、引張強度、曲げ強度及び曲げ弾性率に加えて、高い衝撃強さが求められている。
【０００７】
しかしながら、特許文献１記載のガラス繊維を含むガラス繊維強化樹脂組成物からなる成形品は、衝撃強さについては、Ｅガラス繊維を含むガラス繊維強化樹脂組成物からなる成形品と同等又はそれ以下であるという不都合がある。
【０００８】
本発明は、かかる不都合を解消して、高い引張強度、高い曲げ強度、高い曲げ弾性率、及び、高い衝撃強さを兼ね備える成形品を実現可能なガラス繊維強化樹脂組成物及び該ガラス繊維強化樹脂組成物からなる成形品を提供することを目的とする。
【課題を解決するための手段】
【０００９】
かかる目的を達成するために、本発明のガラス繊維強化樹脂組成物は、ガラス繊維強化樹脂組成物の全量に対し１０〜９０質量％の範囲のガラス繊維と、９０〜１０質量％の範囲の樹脂とを含有するガラス繊維強化樹脂組成物であって、該ガラス繊維は、ガラス繊維全量に対し５７．０〜６０．０質量％の範囲のＳｉＯ２と、１７．５〜２０．０質量％の範囲のＡｌ２Ｏ３と、８．５〜１２．０質量％の範囲のＭｇＯと、１０．０〜１３．０質量％の範囲のＣａＯと、０．５〜１．５質量％の範囲のＢ２Ｏ３とを含み、かつ、ＳｉＯ２、Ａｌ２Ｏ３、ＭｇＯ及びＣａＯの合計量が９８．０質量％以上であり、Ａｌ２Ｏ３の含有率（質量％）に対するＢ２Ｏ３の含有率（質量％）とＣａＯの含有率（質量％）との積の比（（Ｂ２Ｏ３（質量％）×ＣａＯ（質量％））／Ａｌ２Ｏ３（質量％））が０．２５〜０．７５の範囲である組成を備えることを特徴とする。
【００１０】
本発明のガラス繊維強化樹脂組成物は、前記組成を備えるガラス繊維を含有することで、高い引張強度、高い曲げ強度、高い曲げ弾性率、及び、高い衝撃強さを兼ね備えた成形品を実現することができる。
【００１１】
本発明のガラス繊維強化樹脂組成物は、該ガラス繊維強化樹脂組成物の全量に対しガラス繊維の含有量が１０質量％未満又は樹脂の含有量が９０質量％を超えるときには、該ガラス繊維強化樹脂組成物からなる成形品において十分な引張強度、曲げ強度、曲げ弾性率及び衝撃強さを得ることができない。一方、本発明のガラス繊維強化樹脂組成物は、該ガラス繊維強化樹脂組成物の全量に対しガラス繊維の含有量が９０質量％を超えるか又は樹脂の含有量が１０質量％未満であるときには、該ガラス繊維強化樹脂組成物からなる成形品の製造が困難となる。
【００１２】
本発明のガラス繊維強化樹脂組成物は、射出成形により成形品を形成する場合には、成形品の強度と、成形品の製造容易性とを両立するという観点から、２０〜７０質量％の範囲のガラス繊維と、８０〜３０質量％の範囲の樹脂とを含有することが好ましく、２５〜６０質量％の範囲のガラス繊維と、７５〜４０質量％の範囲の樹脂とを含有することがより好ましく、３０〜５０質量％の範囲のガラス繊維と、７０〜５０質量％の範囲の樹脂とを含有することがさらに好ましい。
【００１３】
本発明のガラス繊維強化樹脂組成物に含まれるガラス繊維において、ガラス繊維の全量に対するＳｉＯ２の含有量が５７．０質量％未満であると、ガラス繊維強化樹脂組成物からなる成形品の引張強度、曲げ強度及び曲げ弾性率を十分に向上させることができない。一方、前記ガラス繊維において、ガラス繊維の全量に対するＳｉＯ２の含有量が６０．０質量％を超えると１０００ポイズ温度及び液相温度が高くなり、ガラス繊維の製造が困難になる。
【００１４】
前記ガラス繊維において、ガラス繊維全量に対するＳｉＯ２の含有量は、５８．２〜５９．８質量％の範囲とすることが好ましく、５８．４〜５９．７質量％の範囲とすることがより好ましく、５８．６〜５９．６質量％の範囲とすることがさらに好ましく、５８．８〜５９．５質量％の範囲とすることが特に好ましく、５８．９〜５９．４質量％の範囲とすることが最も好ましい。前記ガラス繊維において、ＳｉＯ２の含有量がこのような範囲となることで、ガラス繊維強化樹脂組成物からなる成形品の高い引張強度、曲げ強度及び曲げ弾性率と、ガラス繊維の製造容易性とを両立させることができる。
【００１５】
また、本発明のガラス繊維強化樹脂組成物に含まれるガラス繊維において、ガラス繊維全量に対するＡｌ２Ｏ３の含有量が１７．５質量％未満であると、ガラス繊維強化樹脂組成物からなる成形品の引張強度、曲げ強度及び曲げ弾性率を十分に向上させることができない。一方、ガラス繊維において、ガラス繊維全量に対するＡｌ２Ｏ３の含有量が、２０．０質量％を超えると液相温度が高くなるため作業温度範囲が狭くなってガラス繊維の製造が困難になり、また、ガラス繊維強化樹脂組成物からなる成形品の衝撃強さを十分に向上させることができない。
【００１６】
前記ガラス繊維において、ガラス繊維全量に対するＡｌ２Ｏ３の含有量は、１８．０〜１９．５質量％の範囲とすることが好ましく、１８．２〜１９．３質量％の範囲とすることがより好ましく、１８．３〜１９．１質量％の範囲とすることがさらに好ましく、１８．４〜１８．９質量％の範囲とすることが特に好ましい。前記ガラス繊維においては、Ａｌ２Ｏ３の含有量がこのような範囲となることで、ガラス繊維強化樹脂組成物からなる成形品の高い引張強度、曲げ強度、曲げ弾性率及び衝撃強さと、ガラス繊維の製造容易性とを両立させることができる。
【００１７】
また、本発明のガラス繊維強化樹脂組成物に含まれるガラス繊維において、ガラス繊維全量に対するＭｇＯの含有量が８．５質量％未満であると、ガラス繊維強化樹脂組成物からなる成形品の引張強度、曲げ強度及び曲げ弾性率を十分に向上させることができない。一方、前記ガラス繊維において、ガラス繊維全量に対するＭｇＯの含有量が１２．０質量％を超えると液相温度が高くなるため作業温度範囲が狭くなってガラス繊維の製造が困難になる。
【００１８】
前記ガラス繊維において、ガラス繊維全量に対するＭｇＯの含有量は、８．８〜１１．５質量％の範囲とすることが好ましく、９．０〜１１．０質量％の範囲とすることがより好ましく、９．２〜１０．５質量％の範囲とすることがさらに好ましく、９．３〜１０．２質量％の範囲とすることが特に好ましく、９．４〜９．９質量％の範囲とすることが最も好ましい。前記ガラス繊維においては、ＭｇＯの含有量がこのような範囲となることで、ガラス繊維強化樹脂組成物からなる成形品の高い引張強度、曲げ強度、曲げ弾性率、及び衝撃強さと、ガラス繊維の製造容易性とを両立させることができる。
【００１９】
また、本発明のガラス繊維強化樹脂組成物に含まれるガラス繊維において、ガラス繊維全量に対するＣａＯの含有量が１０．０質量％未満であると液相温度が高くなるため作業温度範囲が狭くなってガラス繊維の製造が困難になり、また、ガラス繊維強化樹脂組成物からなる成形品の衝撃強さを十分に向上させることができない。一方、前記ガラス繊維おいて、ガラス繊維全量に対するＣａＯの含有量が１３．０質量％を超えると、ガラス繊維強化樹脂組成物からなる成形品の引張強度、曲げ強度及び曲げ弾性率を十分に向上させることができない。
【００２０】
前記ガラス繊維において、ガラス繊維全量に対するＣａＯの含有量は、１０．３〜１２．５質量％の範囲とすることが好ましく、１０．５〜１２．３質量％の範囲とすることがより好ましく、１０．７〜１２．１質量％の範囲とすることがさらに好ましく、１０．９〜１１．９質量％の範囲とすることが特に好ましく、１１．１〜１１．８質量％の範囲とすることが最も好ましい。前記ガラス繊維においては、ＣａＯの含有量がこのような範囲となることで、ガラス繊維強化樹脂組成物からなる成形品の高い引張強度、曲げ強度、曲げ弾性率、及び衝撃強さと、ガラス繊維の製造容易性とを両立させることができる。
【００２１】
また、本発明のガラス繊維強化樹脂組成物に含まれるガラス繊維において、ガラス繊維全量に対するＢ２Ｏ３の含有量が０．５質量％未満であると、ガラス繊維を製造する際にガラス繊維の切断が生じ易くなり、製造効率が低下する。一方。前記ガラス繊維において。ガラス繊維全量に対するＢ２Ｏ３の含有量が１．５質量％超であると、ガラス繊維強化樹脂組成物からなる成形品の引張強度、曲げ強度及び曲げ弾性率を十分に向上させることができない。
【００２２】
前記ガラス繊維において、ガラス繊維全量に対するＢ２Ｏ３の含有量は、０．５〜１．２質量％の範囲とすることが好ましく、０．５〜１．０質量％の範囲とすることがより好ましい。前記ガラス繊維においては、Ｂ２Ｏ３の含有量がこのような範囲となることで、ガラス繊維強化樹脂組成物からなる成形品の高い引張強度、曲げ強度、曲げ弾性率と、優れたガラス繊維の製造効率性とを両立させることができる。
【００２３】
また、本発明のガラス繊維強化樹脂組成物に含まれるガラス繊維において、ガラス繊維全量に対するＳｉＯ２、Ａｌ２Ｏ３、ＭｇＯ及びＣａＯの合計量が、９８．０質量％未満であると、他の不純物成分の含有量が相対的に多くなる。この結果、作業温度範囲が狭くなってガラス繊維の製造が困難になり、あるいは、ガラス繊維強化樹脂組成物からなる成形品の引張強度、曲げ強度曲げ弾性率、及び衝撃強さを十分に向上させることができない。
【００２４】
前記ガラス繊維において、ガラス繊維全量に対するＳｉＯ２、Ａｌ２Ｏ３、ＭｇＯ及びＣａＯの合計量は、９８．０質量％以上９９．５質量％未満であることが好ましく、９８．５質量％以上９９．０質量％未満であることがより好ましい。前記ガラス繊維において、ＳｉＯ２、Ａｌ２Ｏ３、ＭｇＯ及びＣａＯの合計量をこのような範囲にすることにより、ガラス繊維強化樹脂組成物からなる成形品の高い引張強度、曲げ強度、曲げ弾性率、及び衝撃強さと、ガラス繊維の製造容易性とを両立させることができる。
【００２５】
また、本発明のガラス繊維強化樹脂組成物に含まれるガラス繊維において、Ａｌ２Ｏ３の含有率（質量％）に対するＣａＯの含有率（質量％）の比（ＣａＯ（質量％）／Ａｌ２Ｏ３（質量％））が０.５０〜０．７２の範囲であり、かつ、Ａｌ２Ｏ３の含有率（質量％）に対するＢ２Ｏ３の含有率（質量％）とＣａＯの含有率（質量％）との積の比（（Ｂ２Ｏ３（質量％）×ＣａＯ（質量％））／Ａｌ２Ｏ３（質量％））が０．２２〜１．００の範囲であることが好ましく、ＣａＯ（質量％）／Ａｌ２Ｏ３（質量％）が０．５５〜０．６７の範囲であり、かつ、（Ｂ２Ｏ３（質量％）×ＣａＯ（質量％））／Ａｌ２Ｏ３（質量％）が０．２５〜０．７５の範囲であることがより好ましく、ＣａＯ（質量％）／Ａｌ２Ｏ３（質量％）が０．５７〜０．６５の範囲であり、かつ、（Ｂ２Ｏ３（質量％）×ＣａＯ（質量％））／Ａｌ２Ｏ３（質量％）が０．２７〜０．６５の範囲であることがさらに好ましい。このようにすることにより、ガラス繊維強化樹脂組成物からなる成形品の高い引張強度、曲げ強度、曲げ弾性率、及び衝撃強さと、優れたガラス繊維の製造効率性とを両立させることができる。
【００２６】
また、本発明のガラス繊維強化樹脂組成物に含まれるガラス繊維は、前記の成分に加えて、Ｎａ２Ｏ及びＫ２Ｏを含んでいてもよい。Ｎａ２Ｏ及びＫ２Ｏは、通常、ガラスの粘度を下げて溶けやすくするために加えられるが、ガラス繊維の強度や耐薬品性が低下するため、ガラス繊維全量に対するＮａ２Ｏ及びＫ２Ｏの合計量は、０．０５〜１．０質量％の範囲とすることが好ましい。
【００２７】
また、本発明のガラス繊維強化樹脂組成物に含まれるガラス繊維は、Ｆｅ２Ｏ３を含んでいてもよい。Ｆｅ２Ｏ３は、通常、ガラス原料中の不純物として存在するが、溶融ガラス中の輻射熱の吸収やガラス繊維の着色に影響するため、ガラス繊維全量に対するＦｅ２Ｏ３の含有量は０．０５〜１．０質量％の範囲とすることが好ましい。
【００２８】
また、本発明のガラス繊維強化樹脂組成物に含まれるガラス繊維において、Ｎａ２Ｏ、Ｋ２Ｏ及びＦｅ２Ｏ３を含む場合、ガラス繊維全量に対するＮａ２Ｏ、Ｋ２Ｏ及びＦｅ２Ｏ３の合計量は、０．１〜２．０質量％の範囲とすることが好ましく、０．１〜０．５質量％の範囲とすることがより好ましい。
【００２９】
なお、本発明のガラス繊維強化樹脂組成物に含まれるガラス繊維において、前述した各成分の含有率の測定は、軽元素であるＢについてはＩＣＰ発光分光分析装置を用いて、その他の元素は波長分散型蛍光Ｘ線分析装置を用いて行うことができる。
【００３０】
測定方法としては、初めに、ガラス繊維強化樹脂組成物又はガラス繊維強化樹脂組成物からなる成形品を、例えば、３００〜６５０℃のマッフル炉で０．５〜２４時間程度加熱する等して、有機物を分解する。次に、残ったガラス繊維を白金ルツボに入れ、電気炉中で１５５０℃の温度に６時間保持して撹拌を加えながら溶融させることにより、均質な溶融ガラスを得る。次に、得られた溶融ガラスをカーボン板上に流し出してガラスカレットを作製した後、粉砕し粉末化する。軽元素であるＢについてはガラス粉末をアルカリ溶融分解した後、ＩＣＰ発光分光分析装置を用いて定量分析する。その他の元素はガラス粉末をプレス機で円盤状に成形した後、波長分散型蛍光Ｘ線分析装置を用いて定量分析する。これらの定量分析結果を酸化物換算して各成分の含有量及び全量を計算し、これらの数値から前述した各成分の含有率を求めることができる。
【００３１】
本発明において、ガラス繊維強化樹脂組成物に含まれるガラス繊維は、断面形状の短径に対する長径の比（長径／短径）が２．０〜１０．０の範囲にあり、断面積を真円に換算したときの繊維径（以下、換算繊維径ということもある）が３．０〜３５．０μｍの範囲にある扁平断面を備えることが好ましい。ガラス繊維強化樹脂組成物に含まれるガラス繊維がこのような断面を備える場合、ガラス繊維が円形断面を備える場合と比較して、組成以外は同一の条件でＥガラス繊維を用いた際ガラス繊維強化樹脂組成物からなる成形品の引張強度、曲げ強度、曲げ弾性率、及び衝撃強さを基準とした、引張強度、曲げ強度、曲げ弾性率、及び衝撃強さの向上率が極めて高くなる。
【００３２】
前記ガラス繊維において、断面形状の短径に対する長径の比（長径／短径）は、ガラス繊維強化樹脂組成物からなる成形品の高い引張強度、曲げ強度、曲げ弾性率、及び衝撃強さと、ガラス繊維の製造容易性との両立との観点から、２．２〜６．０の範囲であることが好ましく、３．２〜４．５の範囲であることがより好ましい。なお、ガラス繊維が複数本のガラスフィラメントが集束されて形成される場合、ガラス繊維の断面形状は、ガラス繊維を形成するガラスフィラメントの断面形状を意味する。
【００３３】
また、前記ガラス繊維において、換算繊維径は、ガラス繊維強化樹脂組成物からなる成形品の高い引張強度、曲げ強度、曲げ弾性率、及び衝撃強さと、ガラス繊維又はガラス繊維強化樹脂組成物を製造する際の製造容易性との両立の観点から、６．０〜２０μｍの範囲であることが好ましく、６．５〜１６．０μｍであることがより好ましい。なお、ガラス繊維が複数本のガラスフィラメントが集束されて形成される場合、ガラス繊維の繊維径は、ガラス繊維を形成するガラスフィラメントの繊維径を意味する。
【００３４】
また、前記ガラス繊維において、扁平断面の形状としては、ガラス繊維強化樹脂組成物から成形品を製造する際の流動性に優れることから、繭形、楕円形又は長円形（長方形の両端に半円状の形状を付けたもの、あるいはそれに類似した形状をいう）が好ましく、長円形がより好ましい。
【００３５】
本発明において、ガラス繊維強化樹脂組成物に含まれるガラス繊維は、ウレタン樹脂、エポキシ樹脂、又は、これらの樹脂の混合物で被覆されることが好ましい。前記ガラス繊維がこれらにより被覆されることで、ガラス繊維と樹脂との接着性が高まり、ガラス繊維強化樹脂組成物からなる成形品の高い引張強度、曲げ強度、曲げ弾性率、及び衝撃強さが実現される。なお、前記ガラス繊維が、ウレタン樹脂、エポキシ樹脂、又は、これらの樹脂の混合物で被覆されていれば、前記ガラス繊維は、これらの樹脂に加えて、これらの樹脂以外の成分で被覆されていてもよい。
【００３６】
前記ガラス繊維において、ウレタン樹脂、エポキシ樹脂、又は、これらの樹脂の混合物は、これらに被覆されていない状態のガラス繊維の質量を基準として、０．１〜１．０質量％の割合でガラス繊維を被覆することが好ましい。前記ガラス繊維は、この範囲でウレタン樹脂、エポキシ樹脂、又は、これらの樹脂の混合物により被覆されることで、ガラス繊維と樹脂との接着性を確実に高めることができる。
【００３７】
本発明の成形品は、前述した本発明のガラス繊維強化樹脂組成物からなる。より具体的には、本発明の成形品は、本発明のガラス繊維強化樹脂組成物を、射出成形法、射出圧縮成形法、二色成形法、中空成形法、発泡成形法（超臨界流体も含む）、インサート成形、インモールドコーティング成形法、押出成形法、シート成形法、熱成形法、回転成形法、積層成形法、プレス成形法、ブロー成形法、スタンピング成形法、インフュージョン法、ハンドレイアップ法、スプレイアップ法、レジントランスファーモールディング法、シートモールディングコンパウンド法、バルクモールディングコンパウンド法、プルトルージョン法、フィラメントワインディング法等の公知の成形法で成形して得られるものである。
【発明を実施するための形態】
【００３８】
次に、本発明の実施の形態についてさらに詳しく説明する。
【００３９】
本実施形態のガラス繊維強化樹脂組成物は、ガラス繊維強化樹脂組成物の全量に対し１０〜９０質量％の範囲のガラス繊維と、１０〜９０質量％の範囲の樹脂とを含有し、該ガラス繊維は、ガラス繊維全量に対し５７．０〜６０．０質量％の範囲のＳｉＯ２と、１７．５〜２０．０質量％の範囲のＡｌ２Ｏ３と、８．５〜１２．０質量％の範囲のＭｇＯと、１０．０〜１３．０質量％の範囲のＣａＯと、０．５〜１．５質量％の範囲のＢ２Ｏ３とを含み、かつ、ＳｉＯ２、Ａｌ２Ｏ３、ＭｇＯ及びＣａＯの合計量が９８．０質量％以上であり、Ａｌ２Ｏ３の含有率（質量％）に対するＢ２Ｏ３の含有率（質量％）とＣａＯの含有率（質量％）との積の比（（Ｂ２Ｏ３（質量％）×ＣａＯ（質量％））／Ａｌ２Ｏ３（質量％））が０．２５〜０．７５の範囲である組成を備える。
【００４０】
前記ガラス繊維が、前述の範囲の組成を備えることで、ガラス繊維強化樹脂組成物からなる成形品の高い引張強度、高い曲げ強度、高い曲げ弾性率、及び、高い衝撃強さが実現される。
【００４１】
前記ガラス繊維は、以下の方法で製造される。初めに、前述の組成となるように調合されたガラス原料（ガラスバッチ）を溶融炉に供給し、例えば、１４５０〜１５５０℃の範囲の温度で溶融する。次に、溶融された溶融ガラスを所定の温度に制御されたブッシングのノズルチップから吐出し、高速で巻き取ることにより引き伸ばしながら冷却し、固化することによりガラス繊維を形成する。ここで、通常、ガラス繊維は、１本のノズルチップから引きだされたガラスフィラメントが複数本集束された状態で形成される。また、通常、ガラス繊維は円形の断面を有する。
【００４２】
前記ノズルチップは、例えば、扁平形状等の異形断面を備えるガラス繊維を製造する場合には、ブッシング底面のノズルプレートに、短径に対する長径の比（長径／短径）が２．０〜１０．０の範囲にあり、開口径が長径１．０〜１０．０ｍｍ、短径０．５〜２．０ｍｍである開口部（オリフィス孔）及び、開口部を通過した溶融ガラスを急冷するための切欠部や突起部といった冷却手段を備えるものを用いることができる。
【００４３】
前記ガラス繊維は、複数本のガラスフィラメントが集束されることで、１００〜１００００ｔｅｘ（ｇ／ｋｍ）の範囲の重量を備える。
【００４４】
前記ガラス繊維は、その形成過程において、フィラメントの集束性の向上、ガラス繊維と樹脂との接着性の向上等を目的として、その表面を有機物で被覆される。このような有機物としては、ウレタン樹脂、エポキシ樹脂、又は、これらの樹脂の混合物を好ましく用いることができ、これらの樹脂に加えて、シランカップリング剤、皮膜形成剤、潤滑剤等を含む樹脂組成物を用いることができる。このような樹脂組成物は、樹脂組成物に被覆されていない状態のガラス繊維の質量を基準として、０．１〜２．０質量％の割合で、ガラス繊維を被覆する。なお、有機物によるガラス繊維の被覆は、例えば、ガラス繊維の製造工程において、ローラー型アプリケーター等の公知の方法を用いて樹脂溶液又は樹脂組成物溶液をガラス繊維に付与し、その後、樹脂溶液又は樹脂組成物溶液の付与されたガラス繊維を乾燥させることで行うことができる。
【００４５】
前記樹脂としては、熱可塑性樹脂又は熱硬化性樹脂を用いることができるが、高い引張強度、曲げ強度、曲げ弾性率、及び衝撃強さが求められる用途が多いことから、熱可塑性樹脂を用いることが好ましい。
【００４６】
前記熱可塑性樹脂としては、ポリエチレン樹脂、ポリプロピレン樹脂、ポリスチレン樹脂、アクリロニトリル／ブタジエン／スチレン（ＡＢＳ）樹脂、メタクリル樹脂、塩化ビニル樹脂、ポリアミド樹脂、ポリアセタール樹脂、ポリエチレンテレフタレート（ＰＥＴ）樹脂、ポリブチレンテレフタレート（ＰＢＴ）樹脂、ポリカーボネート樹脂、ポリフェニレンサルファイド（ＰＰＳ）樹脂、ポリエーテルエーテルケトン（ＰＥＥＫ）樹脂、液晶ポリマー（ＬＣＰ）樹脂、フッ素樹脂、ポリエーテルイミド（ＰＥＩ）樹脂、ポリアリレート（ＰＡＲ）樹脂、ポリサルフォン（ＰＳＦ）樹脂、ポリエーテルサルフォン（ＰＥＳ）樹脂、ポリアミドイミド（ＰＡＩ）樹脂等を挙げることができる。これらの中でも、高い引張強度、曲げ強度、曲げ弾性率、及び衝撃強さが求められる用途が多いことから、ポリアミド樹脂、ポリブチレンテレフタレート樹脂、又はポリカーボネート樹脂が好ましく、ポリアミド樹脂がより好ましい。
【００４７】
また、前記熱硬化性樹脂としては、不飽和ポリエステル樹脂、ビニルエステル樹脂、エポキシ樹脂、メラミン樹脂、フェノール樹脂、ウレタン樹脂、ポリイソシアネート樹脂、ポリイソシアヌレート樹脂、ポリイミド樹脂等を挙げることができる。
【００４８】
前記熱可塑性樹脂又は前記熱硬化性樹脂は、単独で用いてもよく、２種以上組み合わせて用いてもよい。
【００４９】
本発明のガラス繊維強化樹脂組成物は、本発明の目的を阻害しない範囲で、前記ガラス繊維及び前記樹脂以外の成分を含むことができる。このような成分としては、前記ガラス繊維以外のガラス繊維（例えば、Ｅガラス繊維、Ｓガラス繊維）、ガラス繊維以外の強化繊維（例えば、炭素繊維、金属繊維）、ガラス繊維以外の充填剤（例えば、ガラスパウダー、タルク、マイカ）、難燃剤、紫外線吸収剤、熱安定剤、酸化防止剤、帯電防止剤、流動性改良剤、アンチブロッキング剤、潤滑剤、核剤、抗菌剤、顔料等を挙げることができる。また、本発明のガラス繊維強化樹脂組成物は、ガラス繊維強化樹脂組成物の全量に対し、これらの成分を合計で０〜４０質量％の範囲で含有することができる。
【００５０】
本発明のガラス繊維強化樹脂組成物は、例えば、複数本のガラスフィラメントが集束されて形成され、１〜２５ｍｍの長さに切断されたガラス繊維（チョップドストランド）を、樹脂と混練することで得ることができる。得られたガラス繊維強化樹脂組成物は、ノズルからの押出し、所定長（例えば、１〜５０ｍｍ）に切断することにより、ペレットの形状に加工することができる。または、本発明のガラス繊維強化樹脂組成物は、複数本のガラスフィラメントが集束されて形成され、連続的に巻き取られたガラス繊維（ロービング）に、溶融した熱可塑性樹脂を含侵させてから、冷却することで、ロービングの周囲に熱可塑性樹脂を保持させることで得ることができる。得られたガラス繊維強化樹脂組成物は、所定長（例えば、１〜５０ｍｍ）に切断することにより、ペレットの形状に加工することができる。なお、後者の例示において、ガラス繊維強化樹脂組成物中のガラス繊維の繊維長は、ペレットの長さ（所定の切断長）と実質的に等しくなる。
【００５１】
本発明のガラス繊維強化樹脂組成物からなる成形品は、例えば、前述のようにして得られたペレットを前述の公知の成形方法により成形品に加工することで得ることができる。
【００５２】
本発明のガラス繊維強化樹脂組成物からなる成形品において、ガラス繊維が前述の扁平断面を備える場合、成形品中のガラス繊維の数平均繊維長は、例えば、２５０〜４００μｍの範囲であり、２６５〜３５０μｍの範囲であることが好ましい。ガラス繊維強化樹脂組成物中において、前記ガラス繊維が、前記範囲の平均繊維長を備えることで、該ガラス繊維強化樹脂組成物からなる成形品の高い引張強度、曲げ強度、曲げ弾性率、及び衝撃強さが実現される。
【００５３】
ここで、本発明のガラス繊維強化樹脂組成物からなる成形品中のガラス繊維の数平均繊維長が前述の範囲である場合に、２５０μｍ以上の繊維長をもつガラス繊維の割合が、４０．０質量％以上であることが好ましく、４５．０質量％以上であることがより好ましく、４８．０質量％以上であることがさらに好ましい。本発明のガラス繊維強化樹脂組成物からなる成形品中において、ガラス繊維の繊維長がこのように分布することで、該ガラス繊維強化樹脂組成物からなる成形品の高い引張強度、曲げ強度、曲げ弾性率、及び衝撃強さが実現される。
【００５４】
本発明のガラス繊維強化樹脂組成物からなる成形品中のガラス繊維の数平均繊維長の測定方法としては、初めに、該ガラス繊維強化樹脂組成物からなる成形品を、例えば、３００〜６５０℃のマッフル炉で０．５〜２４時間程度加熱する等して、有機物を分解する。次に、残ったガラス繊維をガラスシャーレに移し、アセトンを用いてシャーレの表面に分散させる。次に、表面に分散した、５００本以上のガラス繊維について実体顕微鏡を用いて繊維長を測定し、数平均繊維長を算出する。
【００５５】
本発明のガラス繊維強化樹脂組成物からなる成形品の用途としては、例えば、電子機器筐体、電子部品、車両外装部材、車両内装部材、車両エンジン周り部材、高圧タンク等を挙げることができる。引張強度、曲げ強度、曲げ弾性率、及び衝撃強さを高い水準で兼ね備えることが求められることから、本発明のガラス繊維強化樹脂組成物からなる成形品の用途としては、スマートフォン、タブレット、ノートパソコン、携帯音楽プレイヤー、携帯ゲーム機等の携帯電子機器筐体が好ましい。
【００５６】
次に、本発明の実施例及び比較例を示す。
【実施例】
【００５７】
［ガラス組成］
表１に示す４種類のガラス組成を用いた。ここで、組成１及び組成２は本発明のガラス繊維強化樹脂組成物に用いるガラス繊維のガラス組成であり、組成３はＡｌ２Ｏ３、ＣａＯ及びＢ２Ｏ３が本発明のガラス繊維強化樹脂組成物に用いるガラス繊維のガラス組成の範囲から外れており、組成４はＥガラス組成に相当する。
【００５８】
なお、各ガラス組成の繊維弾性率は、接触、摩擦等による傷、劣化等のない１本のガラスフィラメントを、中央に直径５０ｍｍの穴の開いた所定の台紙に接着して試験片とし、該試験片を前記引張試験機のつかみ具にセットし、台紙の端部を切除した後、クロスヘッド速度５ｍｍ／分で引張試験を行い、初期の強度変動値とそれに対応する伸び率から算出した。測定中に糸抜けが生じた試験片は除外し、ｎ＝１５の平均値を繊維弾性率の測定値とした。
【００５９】
【表１】
0006702099.tif 000002
【００６０】
［樹脂］
ポリアミド樹脂（表中、ＰＡを表記する）として、ＵＢＥ  ＮＹＬＯＮ  １０１５Ｂ（商品名、宇部興産株式会社製）を用いた。
【００６１】
ポリカーボネート樹脂（表中、ＰＣとして表記する）として、パンライト  Ｌ−１２５０Ｙ（商品名、帝人株式会社製）を用いた。
【００６２】
［引張強度］
ガラス繊維強化樹脂組成物からなる成形品の引張強度は、ＩＳＯ５２７に準拠して測定した。
【００６３】
［曲げ強度］
ガラス繊維強化樹脂組成物からなる成形品の曲げ強度は、ＩＳＯ１７８に準拠して測定した。
【００６４】
［曲げ弾性率］
ガラス繊維強化樹脂組成物からなる成形品の曲げ強度は、ＩＳＯ１７８に準拠して測定した。
【００６５】
［シャルピー衝撃強さ］
ガラス繊維強化樹脂組成物からなるシャルピー衝撃強さは、ＩＳＯ１７９に準拠して測定した。
【００６６】
〔実施例１−２、比較例１−２〕
表２に示すとおり、前記組成１〜４をそれぞれ備える円形断面を有するガラス繊維と、ポリアミド樹脂とからなるガラス繊維強化樹脂組成物について、ガラス繊維が前記組成１を備える場合を実施例１、前記組成２を備える場合を実施例２、前記組成３を備える場合を比較例１、前記組成４を備える場合を比較例２として、該ガラス繊維強化樹脂組成物からなる成形品の引張強度、曲げ強度、曲げ弾性率及びシャルピー衝撃強さを評価した。
【００６７】
なお、表中、引張強度、曲げ強度、曲げ弾性率及びシャルピー衝撃強さ欄の角括弧中の数値は、組成４（Ｅガラス組成）を用いた場合を１００とした際の相対値を意味する。
【００６８】
【表２】
0006702099.tif 000003
【００６９】
表２に示されるとおり、本発明に規定されるガラス組成を備える実施例１及び実施例２のガラス繊維強化樹脂組成物からなる成形品は、Ｅガラス組成を備える比較例２のガラス繊維強化樹脂組成物からなる成形品と比較して、引張強度、曲げ強度、曲げ弾性率、及び、シャルピー衝撃強さの全てが高い値となっている。
【００７０】
一方、Ａｌ２Ｏ３、ＣａＯ及びＢ２Ｏ３が本発明に規定されるガラス組成の範囲から外れている比較例１のガラス繊維強化樹脂組成物からなる成形品は、引張強度、曲げ強度及び曲げ弾性率は、実施例１、２及び比較例２よりも高いが、シャルピー衝撃強さが、比較例２よりも劣っている。
【００７１】
〔実施例３−４、比較例３−４〕
表３に示すとおり、前記組成１〜４をそれぞれ備える長円形断面を有するガラス繊維と、ポリアミド樹脂とからなるガラス繊維強化樹脂組成物について、ガラス繊維が前記組成１を備える場合を実施例３、前記組成２を備える場合を実施例４、前記組成３を備える場合を比較例３、前記組成４を備える場合を比較例４として、該ガラス繊維強化樹脂組成物からなる成形品の引張強度、曲げ強度、曲げ弾性率及びシャルピー衝撃強さを評価した。
【００７２】
なお、表中、引張強度、曲げ強度、曲げ弾性率及びシャルピー衝撃強さ欄の角括弧中の数値は、組成４（Ｅガラス組成）を用いた場合を１００とした際の相対値を意味する。
【００７３】
【表３】
0006702099.tif 000004
【００７４】
表３に示されるとおり、本発明に規定されるガラス組成を備える実施例３及び実施例４のガラス繊維強化樹脂組成物からなる成形品は、Ｅガラス組成を備える比較例４のガラス繊維強化樹脂組成物からなる成形品と比較して、引張強度、曲げ強度、曲げ弾性率、及び、シャルピー衝撃強さの全てが高い値となっている。また、表２及び表３の比較より、ガラス繊維の断面形状が扁平断面（長円形）である場合、Ｅガラス組成を備えるガラス繊維を含むガラス繊維強化樹脂組成物からなる成形品を基準とした、引張強度等の向上率が極めて高くなっている。
【００７５】
一方、Ａｌ２Ｏ３、ＣａＯ及びＢ２Ｏ３が本発明に規定されるガラス組成の範囲から外れている比較例３のガラス繊維強化樹脂組成物からなる成形品は、引張強度、曲げ強度及び曲げ弾性率は、比較例４よりも高いが、シャルピー衝撃強さが、比較例４と同等である。
【００７６】
また、表２及び表３の比較より、ガラス繊維の断面形状が円形である場合には、組成１又は２のガラス組成を備えるガラス繊維を組むガラス繊維強化樹脂組成物からなる成形品は、組成３のガラス組成を含むガラス組成を備えるガラス繊維を組むガラス繊維強化樹脂組成物からなる成形品よりも、引張強度、曲げ強度及び曲げ弾性率が若干劣るが、ガラス繊維の断面形状が扁平断面（長円形）である場合には、逆にこれらの値が優れている。
【００７７】
〔実施例５、比較例５−６〕
表４に示すとおり、前記組成２〜４をそれぞれ備える長円形断面を有するガラス繊維と、ポリカーボネート樹脂とからなるガラス繊維強化樹脂組成物について、ガラス繊維が前記組成２を備える場合を実施例５、前記組成３を備える場合を比較例５、前記組成４を備える場合を比較例６として、該ガラス繊維強化樹脂組成物からなる成形品の引張強度、曲げ強度、曲げ弾性率及びシャルピー衝撃強さを評価した。
【００７８】
なお、表中、引張強度、曲げ強度、曲げ弾性率及びシャルピー衝撃強さ欄の角括弧中の数値は、組成４（Ｅガラス組成）を用いた場合の引張強度等を１００とした際の相対値を意味する。
【００７９】
【表４】
0006702099.tif 000005
【００８０】
表４に示されるとおり、本発明に規定されるガラス組成を備える実施例２のガラス繊維強化樹脂組成物からなる成形品は、Ｅガラス組成を備える比較例６のガラス繊維強化樹脂組成物からなる成形品と比較して、引張強度、曲げ強度、曲げ弾性率、及び、シャルピー衝撃強さの全てが高い値となっている。
【００８１】
一方、Ａｌ２Ｏ３、ＣａＯ及びＢ２Ｏ３が本発明に規定されるガラス組成の範囲から外れている比較例５のガラス繊維強化樹脂組成物からなる成形品は、引張強度、曲げ強度及び曲げ弾性率は、比較例６よりも高いが、シャルピー衝撃強さが、比較例６よりも劣っている。